(57)【特許請求の範囲】
【請求項１】
金属と樹脂とを一体成形する方法であって、
Ａ）金属シートの表面にナノ細孔を形成する工程と、
Ｂ）前記ナノ細孔を有して形成された前記金属シートの前記表面に熱可塑性樹脂を溶融し、ついで、前記金属シートの前記表面に前記熱可塑性樹脂を射出成形する工程と、
を含み、
前記熱可塑性樹脂が主樹脂とポリオレフィン樹脂との混合物であり、前記主樹脂がポリフェニレンオキシドとポリアミドとの混合物であり、かつ、前記ポリオレフィン樹脂が約６５℃以上約１０５℃以下の融点を有する、
ことを特徴とする方法。
【請求項２】
工程Ａ）において、金属シートの表面にナノ細孔を形成する工程が、前記金属シートの前記表面に酸化層を形成するように前記金属シートの前記表面を陽極酸化処理する工程を含み、前記酸化層が前記ナノ細孔を有して形成される、
ことを特徴とする請求項１に記載の方法。
【請求項３】
前記酸化層が、約１μｍ以上約１０μｍ以下の厚さを有し、前記ナノ細孔が、約１０ｎｍ以上約１００ｎｍ以下の細孔径と、約０．５μｍ以上約９．５μｍ以下の深さと、を有する、
ことを特徴とする請求項２に記載の方法。
【請求項４】
前記金属シートの前記表面を陽極酸化処理する工程が、
約１０重量％以上約３０重量％以下の濃度の硫酸溶液に前処理された金属シートを陽極として配置する工程と、
前記金属シートの前記表面に約１μｍ以上約１０μｍ以下の厚さの前記酸化層を形成するように、約１分間以上約４０分間以下にわたって、約１０ボルト以上約１００ボルト以下の電圧で、約１０℃以上約３０℃以下の温度で前記金属を電解する工程と、
を含む、ことを特徴とする請求項２に記載の方法。
【請求項５】
工程Ａ）において、金属シートの表面にナノ細孔を形成する工程が、
前記酸化層の外表面に腐食孔を形成するように、その表面に前記酸化層を有して形成された前記金属シートをエッチング液に浸漬する工程をさらに含む、
ことを特徴とする請求項２に記載の方法。
【請求項６】
前記腐食孔が前記ナノ細孔と連通され、前記腐食孔が、約２００ｎｍ以上約２０００ｎｍ以下の細孔径と、約０．５μｍ以上約９．５μｍ以下の深さと、を有する、
ことを特徴とする請求項５に記載の方法。
【請求項７】
前記エッチング液が、前記酸化層を腐食する溶液である、
ことを特徴とする請求項５に記載の方法。
【請求項８】
前記熱可塑性樹脂の１００重量部を基準として、前記主樹脂の量が約７０重量部以上約９５重量部以下であり、前記ポリオレフィン樹脂の量が約５重量部以上約３０重量部以下である、
ことを特徴とする請求項１に記載の方法。
【請求項９】
前記熱可塑性樹脂の１００重量部を基準として、前記熱可塑性樹脂が約１重量部以上約５重量部以下の流動性改良剤をさらに含有し、前記流動性改良剤が環状ポリエステルである、
ことを特徴とする請求項８に記載の方法。
【請求項１０】
前記主樹脂において、ポリフェニレンオキシドとポリアミドとの重量比が、約３：１から約１：３の間である、
ことを特徴とする請求項１または８に記載の方法。
【請求項１１】
前記金属が、アルミニウム、ステンレス鋼およびマグネシウムからなる群から選択される少なくとも一つである、
ことを特徴とする請求項１に記載の方法。
【発明の詳細な説明】
【技術分野】
【０００１】
本開示は、金属−プラスチック一体成形の分野に関連し、特に、金属および樹脂を一体成形する方法および該方法によって得られる金属−樹脂複合構造に関連する。
【背景技術】
【０００２】
自動車、家庭用電化製品および産業機械のような製品の製造分野においては、金属と樹脂とがしっかりと接合されなければならない。現在、常法においては、金属と合成樹脂とを一体接合するために、常温または加熱温度下において接着剤が用いられている。接着剤を用いることなく、高い強度を有するエンジニアリング樹脂を、マグネシウム合金、アルミニウム合金、またはステンレス鋼のような合金鉄に、直接一体接合するというのが、研究の一つの方向性である。
【０００３】
ナノモールディングテクノロジー（ＮＭＴ）は金属と樹脂とを一体接合する技術である。この技術によって、金属−樹脂一体成形品を得るように、金属シートの表面をナノ成形することによって、樹脂が金属シートの表面に直接射出成形され得る。金属と樹脂との効果的な接合のために、低コストかつ高性能な金属−樹脂一体成形品を得るように、ＮＭＴは、一般的なインサート成形、または、亜鉛−アルミニウムもしくはマグネシウム−アルミニウムダイカストに取って代わり得る。接合技術と比較して、ＮＭＴは製品の総重量を低減し得て、かつ、機械構造の優れた強度、高い加工率、高出力および多くの外観装飾方法を確保し得て、それゆえに、車両、ＩＴ機器および３Ｃプロダクトに適用され得る。
【０００４】
日本国の大成プラス株式会社は、たとえば、特許文献１、特許文献２、特許文献３および特許文献４のような一連の特許出願を出願した。これらの特許文献は、金属と樹脂組成物とを一体成形する方法を提案する。この方法においては、ポリフェニレンスルフィド（ＰＰＳ）、ポリブチレンテレフタレート（ＰＢＴ）およびポリアミド（ＰＡ）を含有する、高い結晶性を有する樹脂組成物を射出成形材料として用いることによって、一定の機械強度を有する金属−樹脂一体成形品を得るように、ナノ成形されたアルミニウム合金層の表面に樹脂組成物が直接射出成形され、それによって、樹脂組成物がナノスケールの微小孔に浸漬することを可能にしている。しかしながら、この方法において用いられる樹脂は全て高度の結晶性樹脂なので、製品の機械的性能を保証するために成形中に長い冷却時間および厳密な成形温度が求められ、かつ、寸法安定性を保証するために焼きなましも求められる一方で、他方では、高い結晶性を有する樹脂によって、プラスチック層の表面を加工しにくくなるという事実が引き起こされ、それゆえにプラスチック層が次に外観製品に用いられる際に、プラスチック層と金属シートとの間の大きな外観の相違が引き起こされ、それはプラスチック製品の表面装飾の課題を解決し得ない。さらに、電子製品の部品に用いられる際、金属−樹脂一体成形品の靱性が不十分であり、それゆえに金属−樹脂一体成形品の構造は設計することが難しい。
【先行技術文献】
【特許文献】
【０００５】
【特許文献１】中国特許出願公開第１４９２８０４号明細書
【特許文献２】中国特許出願公開第１７１７３２３号明細書
【特許文献３】中国特許出願公開第１０１３４１０２３号明細書
【特許文献４】中国特許出願公開第１０１６３１６７１号明細書
【発明の概要】
【発明が解決しようとする課題】
【０００６】
本開示の態様は、従来技術に存在する課題のうちの少なくとも一つ、特に、プラスチックがナノモールディングテクノロジー（ＮＭＴ）において高い結晶性を有する樹脂である際の、複雑な成形プロセスの技術的課題、厳密な条件、プラスチック層の表面が加工しにくいという事実、プラスチック製品の表面装飾、および低い機械強度を、少なくともある程度解決しようとする。
【課題を解決するための手段】
【０００７】
本開示の第一の側面によれば、金属と樹脂とを一体成形する方法が提供される。該方法は、
Ａ）金属シートの表面にナノ細孔を形成する工程と、
Ｂ）前記ナノ細孔を有して形成された前記金属シートの前記表面に熱可塑性樹脂を溶融し、ついで、前記金属シートの前記表面に前記熱可塑性樹脂を射出成形する工程と、を含み、
前記熱可塑性樹脂が主樹脂とポリオレフィン樹脂との混合物であり、前記主樹脂がポリフェニレンオキシドとポリアミドとの混合物であり、かつ、前記ポリオレフィン樹脂が約６５℃以上約１０５℃以下の融点を有する。
【０００８】
本開示の第二の側面によれば、本開示の第一の側面に係る方法によって得られる金属−樹脂複合構造が提供される。
【０００９】
本開示の一態様に係る金属と樹脂とを一体成形する方法においては、非晶性樹脂、特にポリフェニレンオキシドとポリアミドとの混合物、が用いられ、その混合物は、従来技術における高い結晶性を有する樹脂の表面光沢および靱性よりも優れた表面光沢および靱性を有し、約６５℃以上約１０５℃以下の融点を有するポリオレフィン樹脂もまた用いられる。それゆえ、成形中に特定の成形温度における射出成形が要求され得ず、その後に続く焼きなまし処理も要求され得ず、成形プロセスが簡素化され得て、かつ、得られた金属−樹脂複合構造が高い機械強度および良好な表面処理特性を有し得て、それゆえにプラスチック製品の表面装飾の課題を解決し、顧客の多様なニーズに応えることが保証され得る。
【００１０】
本開示の態様のさらなる側面および長所は以下の記載に部分的に述べられ、以下の記載から部分的に明らかになる、または、本開示の態様の実践から理解される。
【発明を実施するための形態】
【００１１】
本開示の態様が詳細に参照される。本明細書に記載される態様は、例示的、例証的であり、本開示を広く理解するために用いられる。態様は、本開示を限定するように解釈されるものではない。
【００１２】
本開示の第一の側面によれば、金属と樹脂とを一体成形する方法が提供される。該方法は、
Ａ）金属シートの表面にナノ細孔を形成する工程と、
Ｂ）ナノ細孔を有して形成された金属シートの表面に熱可塑性樹脂を溶融し、ついで、金属シートの表面に熱可塑性樹脂を射出成形する工程と、を含み、
熱可塑性樹脂が主樹脂とポリオレフィン樹脂との混合物であり、主樹脂はポリフェニレンオキシドとポリアミドとの混合物であり、かつ、ポリオレフィン樹脂は約６５℃以上約１０５℃以下の融点を有する。
【００１３】
従来技術において用いられる樹脂は全て高度の結晶性樹脂であるため、プラスチック層の表面は処理することが難しくなり得る。この理由に基づいて、本開示においては、従来技術における高い結晶性を有する樹脂の表面光沢および靱性よりも優れた表面光沢および靱性を有する非晶性の主樹脂が射出成形材料として用いられ、約６５℃以上約１０５℃以下の融点を有するポリオレフィン樹脂もまた用いられる。それゆえ、特定の成形温度における射出成形が成形中に要求され得ず、その後に続く焼きなましも要求され得ず、成形プロセスが簡素化され得て、かつ、得られた金属−樹脂複合構造が高い機械強度および良好な表面処理特性を有し得て、それゆえにプラスチック製品の表面装飾の課題を解決し、顧客の多様なニーズに応えることが保証され得る。
【００１４】
本開示においては、金属−樹脂一体成形のメカニズムは以下の通りである。ナノスケールの微少孔が金属シートの表面に形成される。樹脂組成物が金属シートの表面に溶融され、この時、溶融された樹脂組成物の一部がナノスケールの微少孔に浸透する。ついで、金属と樹脂組成物とが一体的に射出成形される。
【００１５】
特に、工程Ａ）において、金属シートの表面にナノ細孔を形成する工程は、金属シートの表面に酸化層を形成するように金属シートの表面を陽極酸化処理する工程を含み、ナノ細孔を有して酸化層が形成される。陽極酸化処理技術は当業者に既知の技術である。いくつかの態様においては、金属シートの表面を陽極酸化処理する工程は、約１０重量％以上約３０重量％以下の濃度の硫酸溶液に、前処理された金属シートを陽極として配置する工程と、金属シートの表面に約１μｍ以上約１０μｍ以下の厚さの酸化層を形成するように、約１分間以上約４０分間以下にわたって、約１０ボルト以上約１００ボルト以下の電圧で、約１０℃以上約３０℃以下の温度で金属を電解する工程を含み得る。陽極酸化処理装置は、たとえば、陽極酸化処理槽のような既知の陽極酸化処理装置であり得る。
【００１６】
陽極酸化処理をすることによって、ナノ細孔を有して形成された酸化層が、金属シートの表面に形成される。好ましくは、酸化層は、約１μｍ以上約１０μｍ以下の厚さを有し、より好ましくは、約１μｍ以上約５μｍ以下の厚さを有する。
【００１７】
ナノ細孔は、好ましくは、約１０ｎｍ以上約１００ｎｍ以下の細孔径、より好ましくは約２０ｎｍ以上約８０ｎｍ以下の細孔径、もっとも好ましくは約２０ｎｍ以上約６０ｎｍ以下の細孔径を有する。ナノ細孔は、約０．５μｍ以上約９．５μｍ以下の深さを有し、好ましくは、約０．５μｍ以上約５μｍ以下の深さを有する。ナノ細孔の構造を最適化することによって、ナノ細孔における溶融された樹脂組成物の充填度が高められ得る。そして、この深さを有するナノ微少孔が、従来の射出成形プロセスにおいて、溶融された樹脂によって充填され得ることが保証され得て、当該プロセスは樹脂と酸化層との間の接合領域を減少させないが、ナノ細孔に空隙がないことにより樹脂と金属との間の接合力をさらに向上させ得る。
【００１８】
好ましい一態様においては、工程Ａ）において、金属シートの表面にナノ細孔を形成する工程が、酸化層の外表面に腐食孔を形成するように、その表面に酸化層を有して形成された金属シートをエッチング液に浸漬する工程をさらに含み得る。腐食孔はナノ細孔と連通される。腐食孔およびナノ細孔によって形成される二層三次元の細孔構造によって、樹脂組成物の浸透性がさらに高められ得て、樹脂組成物と金属との間の接合力が向上され得て、それゆえに成形をさらに容易にする。
【００１９】
腐食孔は、好ましくは約２００ｎｍ以上約２０００ｎｍ以下の細孔径、より好ましくは約２００ｎｍ以上約１０００ｎｍ以下の細孔径、もっとも好ましくは約４００ｎｍ以上約１０００ｎｍ以下の細孔径を有する。腐食孔は、約０．５μｍ以上約９．５μｍ以下の深さを有し、好ましくは約０．５μｍ以上約５μｍ以下の深さを有する。腐食孔の構造を最適化することによって、樹脂組成物の直接射出、および、射出成形中における樹脂組成物と合金との間の接合がさらに容易になり得る。
【００２０】
エッチング液は、酸化層を腐食し得る溶液であり得る。たいていの場合、エッチング液は、たとえば、酸／塩基エッチング液のような、酸化層を溶解し得て、かつ、濃度が調整可能な溶液であり得る。好ましくは、エッチング液は、ｐＨが約１０以上約１３以下である単一の塩基性溶液、または、複合された緩衝液であり得る。ｐＨが約１０以上約１３以下である単一の塩基性溶液は、炭酸ナトリウム水溶液、炭酸水素ナトリウム水溶液および水酸化ナトリウム水溶液からなる群から選択される少なくとも一つであり得て、好ましくは、炭酸ナトリウム水溶液および／または炭酸水素ナトリウム水溶液であり得る。それゆえに、腐食孔が、酸化層の表面において均一に分布され得て、かつ、均一な細孔径を有し得る。また、アルミニウム合金複合構造のより大きな引張強度およびよりよい一体接合だけではなく、樹脂層とアルミニウム合金基質との間のよりよい接合性能も得られる。炭酸ナトリウム水溶液および／または炭酸水素ナトリウム水溶液は、約０．１重量％以上約１５重量％以下の固形成分含有量を有し得る。複合された緩衝液は、たとえば、リン酸二水素ナトリウムと水酸化ナトリウムとの水溶液のような、可溶性のリン酸水素塩と可溶性塩基との混合液であり得る。リン酸二水素ナトリウムと水酸化ナトリウムとの水溶液は、約０．１重量％以上約１５重量％以下の固形成分含有量を有し得る。
【００２１】
その表面に酸化層を有して形成された金属シートをエッチング液に浸漬する工程は、約１分間以上約６０分間以下のそれぞれの浸漬時間にわたって、２回以上１０回以下、金属シートをエッチング液に繰り返し浸漬する工程と、それぞれの浸漬の後に、金属シートを脱イオン水で洗浄する工程と、を含み得る。金属シートを洗浄する工程は、約１分間以上約５分間以下にわたって金属シートを洗うように、金属シートを洗浄槽に配置する工程、または、約１分間以上約５分間以下にわたって金属シートを配置するように金属シートを洗浄槽に配置する工程を含み得る。
【００２２】
本開示においては、非晶性の主樹脂において約６５℃以上約１０５℃以下の融点を有するポリオレフィン樹脂を用いることによって、金属シートの表面におけるナノスケールの微少孔内での樹脂の流動性が高められ得て、それゆえに、金属−樹脂複合構造の高い機械強度だけでなく、金属とプラスチックとの間の強い接着力をも保証され得るということが、多くの実験の末、本発明者によって見いだされた。好ましくは、熱可塑性樹脂の１００重量部を基準として、主樹脂の量は約７０重量部以上約９５重量部以下であり、ポリオレフィン樹脂の量は約５重量部以上約３０重量部以下である。
【００２３】
熱可塑性樹脂において流動性改良剤を用いることによって、樹脂の流動性が高められ得て、それゆえに樹脂の射出成形性能だけでなく、さらに、金属とプラスチックとの間の接着力をも高め得ることも、本発明者によって見いだされた。好ましくは、熱可塑性樹脂の１００重量部を基準として、熱可塑性樹脂は約１重量部以上約５重量部以下の流動性改良剤をさらに含有する。好ましくは、流動性改良剤は環状ポリエステルである。
【００２４】
上述の通り、本開示においては、主樹脂は非晶性樹脂である。特に、主樹脂は、ポリフェニレンオキシド（ＰＰＯ）とポリアミド（ＰＡ）との混合物であり得る。好ましくは、ポリフェニレンオキシドとポリアミドとの重量比は、約３：１から約１：３の間であり、より好ましくは、ポリフェニレンオキシドとポリアミドとの重量比は、約２：１から約１：１の間である。
【００２５】
本開示においては、ポリオレフィン樹脂は、約６５℃以上約１０５℃以下の融点を有する。好ましくは、ポリオレフィン樹脂は、グラフトポリエチレンであり得る。より好ましくは、ポリオレフィン樹脂は、約１００℃または約１０５℃の融点を有するグラフトポリエチレンであり得る。
【００２６】
本開示においては、金属は、従来技術において通常用いられるいかなる金属であってもよく、その適用分野によって適切に選択され得る。たとえば、金属は、アルミニウム、ステンレス鋼およびマグネシウムからなる群から選択される少なくとも一つであり得る。
【００２７】
本開示の第二の側面によれば、本開示の第一の側面に係る方法によって得られる金属−樹脂複合構造もまた提供される。
【００２８】
本開示の一態様に係る金属−樹脂複合構造においては、金属シートとプラスチック層とは一体に形成された構造であり、それは強い接着力および高い機械強度を有する。表１に示されるように、それぞれの金属−樹脂複合構造は、約１８ＭＰａ以上約２０ＭＰａ以下の破壊強度と、約３３０Ｊ／ｍ以上約３８０Ｊ／ｍ以下の衝撃強度とを有する。
【００２９】
本開示の技術的課題、技術的解決法および有利な効果をより明確にするために、本開示は、その実施例に関連して、以下に詳細に述べられる。本明細書に記載される個々の実施例が、本開示を理解するためにのみ用いられることは明らかである。実施例は本開示を限定すると解釈されるものではない。実施例および比較例において用いられる原材料は全て市販されているものであり、特に限定されるものではない。
【実施例】
【００３０】
（実施例１）
（１）前処理
厚さ１ｍｍの市販されているＡ５０５２アルミニウム合金板が１８ｍｍ×４５ｍｍの矩形のシートに切断され、ついで、そのシートが４０ｇ／Ｌの水酸化ナトリウム水溶液に浸漬された。水酸化ナトリウム水溶液の温度は４０℃であった。１分後、矩形のシートは水洗いされ、乾燥され、前処理されたアルミニウム合金シートが得られた。
【００３１】
（２）表面処理１
それぞれのアルミニウム合金シートが、２０重量％の硫酸溶液を含む陽極酸化処理槽に陽極として配置され、アルミニウム合金が、１０分間にわたって、２０ボルトの電圧、１８℃で電解された。ついで、アルミニウム合金シートがブロー乾燥された。
【００３２】
表面処理１の後のアルミニウム合金シートの断面が金属顕微鏡によって観察され、厚さ５μｍのアルミニウム酸化物の層が、電解されたアルミニウム合金シートの表面に形成されたことがわかった。表面処理１の後のアルミニウム合金シートの表面が電子顕微鏡によって観察され、約４０ｎｍ以上約６０ｎｍ以下の細孔径と１μｍの深さとを有するナノ細孔がアルミニウム酸化物の層に形成されたことがわかった。
【００３３】
（３）表面処理２
温度が２０℃で１０重量％の５００ｍｌの炭酸ナトリウム溶液（ｐＨ＝１２）がビーカーに用意された。ステップ（２）の後のアルミニウム合金シートが炭酸ナトリウム溶液に浸漬され、５分後に引き上げられ、水を含むビーカーに配置され、１分間にわたって浸漬された。５サイクルの後、最後の水への浸漬の後に、アルミニウム合金シートがブロー乾燥された。
【００３４】
表面処理２の後のアルミニウム合金シートの表面が電子顕微鏡によって観察され、３００ｎｍ以上１０００ｎｍ以下の細孔径と４μｍの深さとを有する腐食孔が、浸漬されたアルミニウム合金シートの表面に形成されたことがわかった。アルミニウム酸化物の層に二層三次元の細孔構造があることと、腐食孔がナノ細孔と連通されたことも観察され得る。
【００３５】
（４）成形
６１重量部のポリフェニレンオキシドＰＰＯ（Ｃｈｉｎａ  Ｂｌｕｅｓｔａｒ  Ｃｈｅｎｇｒａｎｄ  Ｃｈｅｍｉｃａｌ  Ｃｏ．，Ｌｔｄ．から市販されているＰＰＯ  ＬＸＲ０４０）と、３０重量部のポリアミドＰＡ（Ｃｈｉｎａ  Ｐｉｎｇｍｅｉ  Ｓｈｅｎｍａ  Ｇｒｏｕｐから市販されているＥＰＲ２７）と、１重量部の流動性改良剤、すなわち環状ポリエステル（ＣＢＴ１００）と、８重量部の融点が６５℃のグラフトポリエチレン（Ａｒｋｅｍａ  Ｇｒｏｕｐから市販されているＬｏｔａｄｅｒ  ＡＸ８９００）とが計量され、均一に混合されて、樹脂混合物が得られた。ついで、射出成形機を用いて、ステップ（３）の後のアルミニウム合金シートの表面に、溶融された樹脂混合物が射出成形され、本実施例における金属−樹脂複合構造Ｓ１が得られた。
【００３６】
（実施例２）
本実施例における金属−樹脂複合構造Ｓ２は、以下の例外を除いて、実施例１における方法とおおよそ同じ方法によって準備された。
【００３７】
ステップ（１）において、実施例１におけるアルミニウム合金板の代わりに、厚さ３ｍｍの市販のマグネシウム合金板が、１８ｍｍ×４５ｍｍの矩形シートに切断された。
【００３８】
ステップ（２）において、それぞれのマグネシウム合金シートが、２０重量％の硫酸溶液を含む陽極酸化処理槽に陽極として配置され、マグネシウム合金が、１０分間にわたって、１５ボルトの電圧、１８℃で電解された。ついで、マグネシウム合金シートはブロー乾燥された。
【００３９】
表面処理１の後のマグネシウム合金シートの断面が金属顕微鏡によって観察され、厚さ５μｍのマグネシウム酸化物の層が、電解されたマグネシウム合金シートの表面に形成されたことがわかった。表面処理１の後のアルミニウム合金シートの表面が電子顕微鏡によって観察され、２０ｎｍ以上４０ｎｍ以下の細孔径と１μｍの深さとを有するナノ微少孔がマグネシウム酸化物の層に形成されたことがわかった。
【００４０】
表面処理２の後のマグネシウム合金シートの表面が電子顕微鏡によって観察され、３００ｎｍ以上１０００ｎｍ以下の細孔径と４μｍの深さとを有する腐食孔が、浸漬されたマグネシウム合金シートの表面に形成されたことがわかった。マグネシウム酸化物の層に二層三次元の細孔構造があることと、腐食孔がナノ細孔と連通されたことも観察され得る。
【００４１】
上記ステップの後、本実施例における金属−樹脂複合構造Ｓ２が得られた。
【００４２】
（実施例３）
本実施例における金属−樹脂複合構造Ｓ３は、以下の例外を除いて、実施例１における方法とおおよそ同じ方法によって準備された。
【００４３】
ステップ（２）において、それぞれのアルミニウム合金シートが、２０重量％の硫酸溶液を含む陽極酸化処理槽に陽極として配置され、アルミニウム合金が、１０分間にわたって、４０ボルトの電圧、１８℃で電解された。ついで、アルミニウム合金シートはブロー乾燥された。
【００４４】
表面処理１の後のアルミニウム合金シートの断面が金属顕微鏡によって観察され、厚さ５μｍのアルミニウム酸化物の層が、電解されたアルミニウム合金シートの表面に形成されたことがわかった。表面処理１の後のアルミニウム合金シートの表面が電子顕微鏡によって観察され、６０ｎｍ以上８０ｎｍ以下の細孔径と１μｍの深さとを有するナノ細孔がアルミニウム酸化物の層に形成されたことがわかった。
【００４５】
表面処理２の後のアルミニウム合金シートの表面が電子顕微鏡によって観察され、３００ｎｍ以上１０００ｎｍ以下の細孔径と４μｍの深さとを有する腐食孔が、浸漬されたアルミニウム合金シートの表面に形成されたことがわかった。アルミニウム酸化物の層に二層三次元の細孔構造があることと、腐食孔がナノ細孔と連通されたことも観察され得る。
【００４６】
上記ステップの後、本実施例における金属−樹脂複合構造Ｓ３が得られた。
【００４７】
（実施例４）
本実施例における金属−樹脂複合構造Ｓ４は、以下の例外を除いて、実施例１における方法とおおよそ同じ方法によって準備された。
【００４８】
ステップ（４）において、４６重量部のポリフェニレンオキシドＰＰＯ（Ｃｈｉｎａ  Ｂｌｕｅｓｔａｒ  Ｃｈｅｎｇｒａｎｄ  Ｃｈｅｍｉｃａｌ  Ｃｏ．，Ｌｔｄ．から市販されているＰＰＯ  ＬＸＲ０４０）と、４６重量部のポリアミドＰＡ（Ｃｈｉｎａ  Ｐｉｎｇｍｅｉ  Ｓｈｅｎｍａ  Ｇｒｏｕｐから市販されているＥＰＲ２７）と、８重量部の融点が１０５℃のグラフトポリエチレン（Ａｒｋｅｍａ  Ｇｒｏｕｐから市販されているＬｏｔａｄｅｒ  ４２１０）とが計量され、均一に混合されて、樹脂混合物が得られた。ついで、射出成形機を用いて、ステップ（３）の後のアルミニウム合金シートの表面に、溶融された樹脂混合物が射出成形され、本実施例における金属−樹脂複合構造Ｓ４が得られた。
【００４９】
（比較例１）
本例における金属−樹脂複合構造ＤＳ１は、以下の例外を除いて、実施例１における方法とおおよそ同じ方法によって準備された。
【００５０】
ステップ（４）において、６６重量部のポリフェニレンオキシドＰＰＯ（Ｃｈｉｎａ  Ｂｌｕｅｓｔａｒ  Ｃｈｅｎｇｒａｎｄ  Ｃｈｅｍｉｃａｌ  Ｃｏ．，Ｌｔｄ．から市販されているＰＰＯ  ＬＸＲ０４０）と、３３重量部のポリアミドＰＡ（Ｃｈｉｎａ  Ｐｉｎｇｍｅｉ  Ｓｈｅｎｍａ  Ｇｒｏｕｐから市販されているＥＰＲ２７）と、１重量部の流動性改良剤、すなわち環状ポリエステル（ＣＢＴ１００）とが計量され、均一に混合されて、樹脂混合物が得られた。ついで、射出成形機を用いて、ステップ（３）の後のアルミニウム合金シートの表面に、溶融された樹脂混合物が射出成形され、本例における金属−樹脂複合構造ＤＳ１が得られた。
【００５１】
（比較例２）
本例における金属−樹脂複合構造ＤＳ２は、以下の例外を除いて、実施例１における方法とおおよそ同じ方法によって準備された。
【００５２】
ステップ（４）において、９１重量部のポリフェニレンスルフィドＰＰＳ（Ｓｉｃｈｕａｎ  Ｄｅｙａｎｇ  Ｃｈｅｍｉｃａｌ  Ｃｏ．，Ｌｔｄ．，Ｃｈｉｎａから市販されているＰＰＳ−ＨＣ１）と、１重量部の流動性改良剤、すなわち環状ポリエステル（ＣＢＴ１００）と、８重量部の融点が１０５℃のグラフトポリエチレン（Ａｒｋｅｍａ  Ｇｒｏｕｐから市販されているＬｏｔａｄｅｒ  ＡＸ８９００）とが計量され、均一に混合されて、樹脂混合物が得られた。ついで、射出成形機を用いて、ステップ（３）の後のアルミニウム合金シートの表面に、溶融された樹脂混合物が射出成形され、本例における金属−樹脂複合構造ＤＳ２が得られた。
【００５３】
（比較例３）
本例における金属−樹脂複合構造ＤＳ３は、以下の例外を除いて、実施例１における方法とおおよそ同じ方法によって準備された。
【００５４】
ステップ（４）において、９１重量部のポリフェニレンスルフィドＰＰＳ（Ｓｉｃｈｕａｎ  Ｄｅｙａｎｇ  Ｃｈｅｍｉｃａｌ  Ｃｏ．，Ｌｔｄ．，Ｃｈｉｎａから市販されているＰＰＳ−ＨＣ１）と、１重量部の流動性改良剤、すなわち環状ポリエステル（ＣＢＴ１００）と、８重量部の融点が１０５℃のグラフトポリエチレン（Ａｒｋｅｍａ  Ｇｒｏｕｐから市販されているＬｏｔａｄｅｒ  ＡＸ８９００）とが計量され、均一に混合されて、樹脂混合物が得られた。ついで、射出成形機を用いて、ステップ（３）の後のアルミニウム合金シートの表面に、溶融された樹脂混合物が射出成形され、射出成形された金属−樹脂複合構造が得られた。該金属−樹脂複合構造が１時間にわたって１８０℃で焼きなましされ、本例における金属−樹脂複合構造ＤＳ３が得られた。
【００５５】
（比較例４）
本例における金属−樹脂複合構造ＤＳ４は、以下の例外を除いて、実施例１における方法とおおよそ同じ方法によって準備された。
【００５６】
ステップ（４）において、８６重量部のポリフェニレンスルフィドＰＰＳ（Ｓｉｃｈｕａｎ  Ｄｅｙａｎｇ  Ｃｈｅｍｉｃａｌ  Ｃｏ．，Ｌｔｄ．，Ｃｈｉｎａから市販されているＰＰＳ−ＨＣ１）と、１重量部の流動性改良剤、すなわち環状ポリエステル（ＣＢＴ１００）と、８重量部の融点が１０５℃のグラフトポリエチレン（Ａｒｋｅｍａ  Ｇｒｏｕｐから市販されているＬｏｔａｄｅｒ  ＡＸ８９００）と、５重量部の強靱化剤（Ａｒｋｅｍａ  Ｇｒｏｕｐから市販されているＬｏｔａｄｅｒ  ＡＸ８８４０）とが計量され、均一に混合されて、樹脂混合物が得られた。ついで、射出成形機を用いて、ステップ（３）の後のアルミニウム合金シートの表面に、溶融された樹脂混合物が射出成形され、射出成形された金属−樹脂複合構造が得られた。該金属−樹脂複合構造が１時間にわたって１８０℃で焼きなましされ、本例における金属−樹脂複合構造ＤＳ４が得られた。
【００５７】
（性能テスト）
１）金属−樹脂複合構造Ｓ１〜Ｓ４およびＤＳ１〜ＤＳ４が引張試験のために万能試験機に固定され、それぞれの最大荷重が得られた。試験結果が表１に示された。
【００５８】
２）ＡＳＴＭ  Ｄ２５６に開示される方法に従って、片持ち梁衝撃試験機を用いて、金属−樹脂複合構造Ｓ１〜Ｓ４およびＤＳ１〜ＤＳ４の標準サンプルの衝撃強度が試験された。
【００５９】
試験結果が表１に示された。
【表１】
0005922801.tif 000002
【００６０】
金属−樹脂複合構造Ｓ１〜Ｓ４が約１８ＭＰａ以上約２０ＭＰａ以下の破壊強度を有し、そのことが金属−樹脂複合構造Ｓ１〜Ｓ４における金属シートとプラスチック層との間の接合力が非常に強いことを示すことと、金属−樹脂複合構造Ｓ１〜Ｓ４が約３３０Ｊ／ｍ以上約３８０Ｊ／ｍ以下の衝撃強度を有し、そのことが金属−樹脂複合構造Ｓ１〜Ｓ４が高い機械強度を有することを示すことが、表１における試験結果から理解され得る。
【００６１】
金属−樹脂複合構造Ｓ１の試験結果と、金属−樹脂複合構造ＤＳ３、ＤＳ４の試験結果とを比較することによって、従来技術において用いられるポリフェニレンオキシド樹脂の靱性は非常に低く、また、強靱化剤によって改良された後のポリフェニレンオキシド樹脂の靱性も依然として低いことが理解され得る。
【００６２】
例示的な態様が示され、記載されたが、上述の態様は本開示を限定するように解釈され得ないことと、また、本開示の精神、原理および範疇の範囲内で上述の態様における変更、代替および修正がなされ得ることとが当業者に理解されることは明白である。
【００６３】
（関連出願の相互参照）
本出願は、２０１２年２月２４日に中華人民共和国国家知識産権局に出願された中国特許出願番号第２０１２１００４３６４８．８号明細書に基づく優先権およびその利益を主張し、その全体が参照によって本明細書に包含される。